(57)【要約】【課題】長い耐用年数にわたって、高い処理量を有し、圧力変動を含む圧力負荷に耐えるとともに、機械的に安定しているメンブランフィルタを提供する。【解決手段】フィルタエレメントは、複数の穿孔を有するメンブレン層とキャリア層とを有する。  キャリア層において、膜チャンバが露出し、メンブレン層は膜チャンバ上に広がる。メンブレン層は、開始材料の強度よりも高められた強度を有する、圧縮され、且つ／又は少なくとも部分的に結晶性の構造を有する。
2009513317.tif 000002
【特許請求の範囲】
【請求項１】
フィルタエレメントを製造するための方法であって、
Ｓ１）キャリア基板にメンブレン層を被着するステップと、
Ｓ２）前記キャリア基板の、前記メンブレン層と反対側に、前記キャリア基板の残留層が依然として残されるように膜チャンバをエッチングするステップと、
Ｓ３）孔あけされた膜を形成するべく、リソグラフィ及びエッチング工程によって、前記メンブレン層内に細孔を形成するステップと、
Ｓ４）前記メンブレン層を露出させるべく、エッチングによって前記残留層を除去するステップと、
Ｓ５）前記ステップＳ１中に、又は後続のステップにおいて、前記メンブレン層をさらに処理して、機械的強度を高めるステップと
を含む、フィルタエレメントを製造するための方法。
【請求項２】
前記処理されたメンブレン層は少なくとも２５％の結晶性の小部分を有することを特徴とする、請求項１に記載のフィルタエレメントを製造するための方法。
【請求項３】
前記メンブレン層は化学気相成長工程（ＣＶＤ工程）によって前記キャリア基板に被着されることを特徴する、請求項１に記載のフィルタエレメントを製造するための方法。
【請求項４】
前記メンブレン層は物理気相成長工程（ＰＶＤ工程）によって前記キャリア基板に被着されることを特徴する、請求項１に記載のフィルタエレメントを製造するための方法。
【請求項５】
前記メンブレン層はセラミック材料から成ることを特徴とする、請求項１ないし４のいずれか一項に記載のフィルタエレメントを製造するための方法。
【請求項６】
前記メンブレン層は非酸化物セラミックから成ることを特徴とする、請求項５に記載のフィルタエレメントを製造するための方法。
【請求項７】
前記メンブレン層は窒化非酸化物セラミック（nitride non-oxide ceramic）から成ることを特徴とする、請求項６に記載のフィルタエレメントを製造するための方法。
【請求項８】
前記メンブレン層はＳｉ３Ｎ４から成ることを特徴とする、請求項７に記載のフィルタエレメントを製造するための方法。
【請求項９】
前記メンブレン層は炭化非酸化物セラミックから成ることを特徴とする、請求項６に記載のフィルタエレメントを製造するための方法。
【請求項１０】
前記メンブレン層はＳｉＣから成ることを特徴とする、請求項９に記載のフィルタエレメントを製造するための方法。
【請求項１１】
結晶核は前記ステップＳ１において前記メンブレン層内に既に生成されていることを特徴とする、請求項１に記載のフィルタエレメントを製造するための方法。
【請求項１２】
前記メンブレン層内の前記結晶性の小部分を増やすべく、キャリア層及び前記メンブレン層から成る構造が温度処理にかけられる（詳細には加熱される）ことを特徴とする、請求項１に記載のフィルタエレメントを製造するための方法。
【請求項１３】
前記メンブレン層内の前記結晶を増やすべく、前記ステップＳ５において、前記キャリア層及び前記メンブレン層から成る前記構造は等方圧ホットプレスされることを特徴とする、請求項１及び／又は１２に記載のフィルタエレメントを製造するための方法。
【請求項１４】
前記ステップＳ１又はＳ５において、前記メンブレン層は内部プレストレスを与えられることを特徴とする、請求項１ないし１３のいずれか一項に記載のフィルタエレメントを製造するための方法。
【請求項１５】
前記許容可能な機械的負荷を高めるための処理は、前記メンブレン層を約５ないし１００Ｐａの処理圧において約２００℃ないし２０００℃までの温度範囲に保持することによって実行される温度処理であることを特徴とする、請求項１ないし１４のいずれか一項に記載のフィルタエレメントを製造するための方法。
【請求項１６】
前記温度処理ステップは約９００℃以上の温度における焼結であることを特徴とする、請求項１ないし１５のいずれか一項に記載のフィルタエレメントを製造するための方法。
【請求項１７】
前記温度処理は電波又はマイクロ波範囲内の電磁放射によって実行されることを特徴とする、請求項１ないし１６のいずれか一項に記載のフィルタエレメントを製造するための方法。
【請求項１８】
前記マイクロ波放射は、２５ＧＨｚ以上の周波数範囲、好ましくは前記メンブレン層の材料がその吸収曲線においてピークを有する周波数範囲内にあることを特徴とする、請求項１７に記載のフィルタエレメントを製造するための方法。
【請求項１９】
前記温度処理ステップは約７５０℃以上の温度及び約１００バール以上の圧力における等方圧ホットプレスを含むことを特徴とする、請求項１３に記載の方法。
【請求項２０】
前記等方圧ホットプレスステップは、請求項１に記載のステップＳ３の前に実行されることを特徴とする、請求項１３及び／又は１９に記載のフィルタエレメントを製造するための方法。
【請求項２１】
前記メンブレン層は、請求項１に記載のステップＳ３の後にエッチング剤に対して保護されることを特徴とする、請求項１に記載のフィルタエレメントを製造するための方法。
【請求項２２】
前記膜は固体マスクによって保護されることを特徴とする、請求項２１に記載のフィルタエレメントを製造するための方法。
【請求項２３】
前記メンブレン層は、請求項１のステップＳ４の後に再び除去されるコーティング材料によって保護されることを特徴とする、請求項２１に記載のフィルタエレメントを製造するための方法。
【請求項２４】
複数の穿孔（６）を有するメンブレン層（１）とキャリア層（２）とを有するフィルタエレメントであって、前記キャリア層（２）において、膜チャンバ（３）が露出し、前記メンブレン層（１）は前記膜チャンバ（３）上に広がり、前記メンブレン層（１）は、開始材料の強度よりも高められた強度を有する、圧縮され、且つ／又は少なくとも部分的に結晶性の構造を有することを特徴とする、フィルタエレメント。
【請求項２５】
前記メンブレン層（１）の前記高められた強度は内部機械的プレストレスによって生み出されることを特徴とする、請求項２４に記載のフィルタエレメント。
【請求項２６】
前記メンブレン層（１）はマイクロ結晶及び／又はナノ結晶構造を有し、且つ／又は圧縮されていることを特徴とする、請求項２４に記載のフィルタエレメント。
【請求項２７】
前記キャリア基板（２）は複数の膜チャンバ（３）を有し、該膜チャンバはそれぞれ、１つの同じ前記メンブレン層（１）によって覆われることを特徴とする、請求項２４ないし２６のいずれか一項に記載のフィルタエレメント。
【請求項２８】
前記膜チャンバ（３）は平面図において長方形であることを特徴とする、請求項２４ないし２７のいずれか一項に記載のフィルタエレメント。
【請求項２９】
前記膜チャンバ（３）は平面図においてスロットの形状を有し、その長さはその幅の少なくとも２倍であることを特徴とする、請求項２８に記載のフィルタエレメント。
【請求項３０】
前記膜チャンバ（３）の２つの対向して位置する側面（４）は、前記膜の平面に対して９０°未満の角度をなすことを特徴とする、請求項２４ないし２９のいずれか一項に記載のフィルタエレメント。
【請求項３１】
前記膜の厚みＤ及び細孔直径Ｐの細孔比は、０．０１＜Ｄ／Ｐ＜１００の関係であることが有効であり、前記膜の厚みＤには、０．０１μｍ＜Ｄ＜１００μｍが当てはまることを特徴とする、請求項２４ないし３０のいずれか一項に記載のフィルタエレメント。
【請求項３２】
前記細孔は概ね円形であり、０．０１μｍないし１００μｍの範囲内の直径を有することを特徴とする、請求項２４ないし３１のいずれか一項に記載のフィルタエレメント。
【請求項３３】
前記膜チャンバ（３）の方に向いた側にある前記メンブレン層（１）は少なくとも１つの中間支持体（８）上に存在し、該中間支持体（８）の厚みは前記キャリア基板の厚みよりも薄いことを特徴とする、請求項２４ないし３２のいずれか一項に記載のフィルタエレメント。
【請求項３４】
前記膜チャンバ（３）は概ね、前記フィルタエレメントのエリア全体にわたって延在することを特徴とする、請求項２４ないし３３のいずれか一項に記載のフィルタエレメント。
【請求項３５】
前記キャリア基板は、Ｓｉ、ＳｉＣ、酸化チタン及び他のチタン化合物、酸化マグネシウム、酸化ジルコニウム、ニッケル、クロム、Ｎｉ−クロム化合物、Ａｌ２Ｏ３、イットリウム化合物のグループから選択され、前記メンブレン層はＳｉ３Ｎ４、ＳｉＣ、該２つの物質の組み合わせ、又は別のシリコンセラミックから成ることを特徴とする、請求項２４ないし３４のいずれか一項に記載のフィルタエレメント。
【発明の詳細な説明】
【技術分野】
【０００１】
本発明は、フィルタエレメント、特にメンブランフィルタ、及びそれを製造するための方法に関する。
【０００２】
フィルタ過程は、基本的には、まず、いわゆる脱水濾過、深層濾過及び表面濾過に分けることができる。脱水濾過では、比較的粗い基板上に形成されたフィルタケーキによって濾過が実行され、深層濾過では、主な濾過効果が濾過材内の吸収によって機械的に生じ、表面濾過では、主な濾過効果が、濾過材、たとえばフィルタエレメントの表面上にある、たとえば固体粒子を分離することによって機械的に生じる。
【０００３】
本発明によるフィルタエレメントは、表面濾過に関係し、フィルタ内への流れがフィルタ表面に対して概ね垂直に生じるか（いわゆる「静的」又は「全量」濾過）、又はフィルタ表面に対して概ね平行に生じるか（いわゆる「クロスフロー濾過」）のいずれかである。
【０００４】
静的濾過では、未透過物（残留物質）がいわゆるフィルタケーキを形成し、それにより深層濾過が徐々に行われ、時間とともにフィルタ処理量を低下させる。ケーキの形成は大抵の場合、濾過材の表面にわたる並流によって、及び／又は濾過材を通るバックフラッシングによって相殺される。
【０００５】
メンブランフィルタは、表面濾過に特に適している。今日、最も頻繁に用いられるメンブランフィルタは、たとえば高分子膜（たとえば、ポリエステル、ＰＰポリエステル、ＰＶＤＦ＝ポリ弗化ビニリデン等）又はセラミド膜（たとえば、酸化ジルコニウム、ＳｉＣ、Ｓｉ３Ｎ４、Ａｌ２Ｏ３等）を有する。しかしながら、そのような膜系は数多くの不利な点を有する。たとえば、膜の分離精度が悪いことに起因して、「細孔直径」の分布が、その膜の中の比較的広範囲に及ぶ。その場合、実際には残留させようとした物質が膜を通過する可能性がある。セラミック膜の場合、これらの膜は、流れ抵抗が高い、比較的長い「細孔」（「細孔直径」と比較した場合；したがって、より正確には流路である）を有する。さらに、処理量が比較的小さいという問題に直面する。さらに、そのようなメンブランフィルタは、化学的安定性及び温度安定性に関して制限される。上記の膜系のいくつかでは、膜表面が比較的不均一であるか、又は粗いために、（クロスフロー動作の場合であっても）ケーキ形成が少ないという問題もある。さらに、上記のメンブランフィルタのうちのいくつかは、膜を横切る最大圧力差に関して（及び、それゆえ、差圧を高めることによって処理量を増加させることに関して）制限される。
【０００６】
ここ数年、エッチング法又はリソグラフィ法によって製造される、Ｓｉ又はＳｉＯ２、Ｓｉ３Ｎ４等に基づくメンブランフィルタが提案されている。
【０００７】
一例が米国特許第５，５４３，０４６号に記載されている。この特許は、無機膜を製造するための方法を記載しており、その無機膜は、たとえばＣＶ法又はスパッタリング法によってマクロポーラスキャリアに被着され、それらの間には「平坦化層」が最初に配置されている。別の実施形態では、「平坦化層」の代わりに、機械研磨も述べられている。「平坦化層」は細孔の形成後に除去される。
【０００８】
別の例が米国特許第５，７５３，０１４号に記載されている。この特許は、メンブランフィルタ及びそれを製造するための方法を記載しており、そのマクロポーラスキャリアも、Ｓｉ、ＳｉＣ、Ａｌ２Ｏ３等の無機材料から成ることができる。その膜も、たとえば、ポリテトラフルオロエチレン（ＰＴＦＥ）、Ｓｉ、Ｃ、［原文のまま；正しくは、ＳｉＣ］、Ｓｉ３Ｎ４、ＳｉＯ、Ａｌ２Ｏ３、金属又は鋼から成ることができる。この方法においても、たとえば半導体産業において以前より知られている技法によって、細孔がメンブレン層内にエッチングされる。細孔が形成された後に、キャリア層の背面を完全にエッチングすることにより、膜が露出する。別の実施形態では、キャリア構造は膜を製造する前に形成することもできる。メンブレン層とキャリアとの間の引張応力を低減するために、且つそれらの結合をさらに良好にするために、ホウ砂、クロム、ニッケル等の中間層を用いることもできる。この特許は、工程の最後に再び除去されなければならない、ポリシリコン、アルミニウムなとの細孔充填材料も記述している。一実施形態では、或る印刷形態の助けを借りる印刷方法（「インプリント」及び「リフトオフ」技法）によって、ポリアミド層がメンブレン層のためのマスク層として構造化されるか、又は別の実施形態では、構造化されたポリアミド層そのものがメンブレン層として用いられる。
【０００９】
米国特許第５，１３９，６２４号の場合には、細孔がウエット化学手段によって製造される。
【００１０】
一般的に、少なくとも２つの層（キャリア層及びメンブレン層）から形成されるフィルタエレメントは、コーティング方法が、主に又は完全に、機械的な強度のためには不都合であるアモルファス層を生成することが多いという問題を抱えていることに留意されたい。
【００１１】
Ｓｉ３Ｎ４は、現在のところメンブレン層として用いられることが多い材料である。しかしながら、先行技術は、現在のところ、約１４００℃以下の温度において、より大きな結晶核を超える内部結晶構造を有するＳｉ３Ｎ４層を製造することが難しいことを示している。現在の技術は、研究所及び実験レベルである。フィルタエレメントのキャリア構造は大抵の場合に、融点が１４２０℃であるＳｉから成る。それゆえ、高い結晶性の小部分を生成するために必要なＳｉ３Ｎ４の加熱／アニールを行うと、キャリア構造に損傷を与えるか、さらにはキャリア構造を破壊するであろう。
【００１２】
細孔直径＜１μｍであり、それにもかかわらず、比較的高い圧力（＞１バール）に対して安定している非常に薄い膜（＜１μｍ）を現時点で知られている方法を用いて製造することは難しく、不良品になる度合いが高くなる。圧力に耐える能力に関する制約は、相対的な多孔率及び膜厚にも関連し、処理量が高い濾過を費用がかかるものにする。
【発明の開示】
【発明が解決しようとする課題】
【００１３】
本発明の課題は、上記の不利な点を回避する、メンブランフィルタ及びそれを製造するための方法を生み出すことである。詳細には、長い耐用年数にわたって、高い処理量を有し、圧力変動を含む圧力負荷に耐えるとともに、機械的に安定しているフィルタエレメントが設計されることになる。
【課題を解決するための手段】
【００１４】
この課題は、請求項１及び請求項２４に記載の特徴によって解決される。本発明の好都合な実施形態及びさらなる発展形態は、従属請求項から知ることができる。
【００１５】
フィルタエレメントの許容可能な機械的応力を機械的に改善するための方法は、
１．  膜の好都合な形状によって、
２．  膜材料の許容可能な機械的応力又は強度を、
２．１．  膜の内部プレストレス、及び、
２．２．  膜材料の結晶構造、によって高めることによって、そして、
３．  膜材料を圧縮することによって、達成することができる。
【００１６】
一般的な解決法は、キャリア材料の融点以下（Ｓｉの場合、約１４００℃以下）の温度において十分に高い結晶性の小部分（＞５０％）を達成する材料からメンブレン層を形成することから成る。この点で（特に）ＳｉＣが思い浮かぶ。
【００１７】
Ｓｉ３Ｎ４では、結晶形成は比較的高い温度で開始する。したがって、約１４００℃以上の温度では、９０％よりも高い度合いの結晶化が見られる。Ｓｉキャリア材料の類似の溶融材料を考えると、低い温度、すなわちできる限り約１３５０℃以下の温度で、結晶形成が開始されて十分な度合いの結晶化まで実行されなければならない。Ｓｉ３Ｎ４の場合、いくつかの方法を利用することができる。これらの方法において最も重要なことは、成長しているコーティング薄膜に付加的なエネルギーが導入されるという共通点を有することである。
【００１８】
これらの方法は、中でも、イオン衝撃（Ａｒイオンを用いることが好ましい）又はマグネトロンスパッタリング法を用いるコーティング、高周波数結合と組み合わせたコーティング方法、及びＨＷ−ＣＶＤ（ホットワイヤＣＶＤ）又はＣａｔ−ＣＶＤ（触媒ＣＶＤ）とも呼ばれる別の好都合なコーティング方法を含む。種々のコーティング方法が後にさらに詳細に説明される。
【００１９】
大抵の場合、これらの方法を用いた後に、低い度合いの結晶化（結晶核）を必要な値まで高めるべく、二次的な熱処理を実行する必要がある。このべく、コーティングされた基板は、場合によっては数時間、１０００℃以上の温度まで加熱される。
【００２０】
この手順はコストがかかり（キャリア材料としてＳｉを用いる場合）、コスト集約的であり、場合によっては、新たな、そしてさらにコストがかかるコーティング設備を必要とするか、又は既存のコーティング設備をさらに発展させる必要さえある。
【００２１】
機械的に安定した薄膜を作製するための別の可能性は、低い結晶形成温度を有し、先に記載されたフィルタエレメントのための同じ製造方法と同様に処理することができる異なるコーティング材料に切り替えることである。１つのそのような材料は炭化シリコン（ＳｉＣ）である。
【００２２】
ＳｉＣの場合、結晶形成は約４００℃で開始し、１０００℃以上の温度では、処理時間が十分な場合には８５％よりも高い結晶形成が期待される。ＳｉＣのＥモジュラスは、約３００ＧＰａであり、そのように処理した後には、約３７０〜４３０Ｇｐａに達することができ、使用時の曲げ強度は１０００Ｍｐａ以上である。数ナノメートル、たとえば５ｎｍから５０ｎｍ以上までの寸法を有する結晶を形成することができ、それは機械的強度を高め、亀裂の発生及び拡大を抑制するという目標のために好都合である。
【００２３】
たとえばＳｉＣ及びＳｉ３Ｎ４の複合材料から成る（後続の）メンブレン層を被着することにより、別の改善を達成することができる。そのような複合材料系を用いる場合、明らかに１１００Ｍｐａ以上の最終強度値を達成することができる。
【００２４】
フィルタエレメントを製造するための方法は、
Ｓ１）キャリア基板にメンブレン層を被着するステップと、
Ｓ２）キャリア基板の、メンブレン層と反対側に、キャリア基板の残留層が依然として残されるように膜チャンバをエッチングするステップと、
Ｓ３）孔あけされた膜を形成するべく、リソグラフィ及びエッチング工程によって、メンブレン層内に細孔を形成するステップと、
Ｓ４）メンブレン層を露出させるべく、エッチングによって残留層を除去するステップと、
Ｓ５）ステップＳ１中に、又は後続のステップにおいて、メンブレン層をさらに処理して、機械的強度を高めるステップとを含む。
【００２５】
先に言及したように、膜材料の許容可能な機械的応力は、膜材料を圧縮することによって、内部にプレストレスを与えることによって、且つ／又は膜材料の結晶構造（後に説明するような、好都合の膜形状を選択することに加えて）によって高めることができる。
【００２６】
別の実施例では、強度を増すことは、メンブレン層が内部に機械的なプレストレスを有することによって達成される。このプレストレスによって、メンブレン層は、いわば、膜チャンバ上に張架された状態になり、この膜チャンバを通して、その表面に対して垂直方向において、より高い圧力に適応することができる。
【００２７】
メンブレン層のプレストレスは、メンブレン層（たとえばＳｉ３Ｎ４又はＳｉＣから成る）を被着するために用いられるコーティング方法によって決定される。この場合に、１０〜１００Ｐａの処理圧及び約４００〜９００℃の範囲の温度において機能するＬＰＣＶＤ法（「低圧化学気相成長」）が特に適している。
【００２８】
膜の内部プレストレスは、膜がかなりの圧力負荷を受けているときに、膜内のいわゆるミーゼス応力（Von Mises stress）を低減し、一実施例では、予め設定される膜応力の約８０％を低減する。さらに、膜の内部プレストレスは、圧力負荷を受けるときに生じる膜の伸長も低減する。膜のプレストレスは、約１０Ｍｐａより大きく、好ましくは１００Ｍｐａよりも大きくすべきである。
【００２９】
別の実施例では、メンブレン層はナノ及び／又はマイクロ結晶構造を有する。
【００３０】
結晶構造はいくつかの方法で製造することができる。多くのコーティング工程では、コーティングは、実際には完全にアモルファス形態でキャリアに被着される。しかしながら、方法によっては、コーティング中であっても少なくとも結晶核を生成することができる場合もあり、これらは、後続の処理（ステップＳ５による）のために特に好都合である。
【００３１】
薄い層を製造するのに特に適したコーティング方法は、今のところ、いわゆるＣＶＤ（化学気相成長）及びＰＶＤ（物理気相成長）に大別される。ＣＶＤ法では、気相によってもたらされる固体材料の薄い層が、化学反応（たとえば、高温での熱分解）によって基板上に堆積される。それゆえ、ＣＶＤ法では、必要条件は、互いに反応することができるように気体化合物が存在することであり、反応生成物のうちの一方がコーティングのために用いられる物質である。他の反応生成物はすべて気体であり、それゆえ、容易に放出することができる。
【００３２】
ＣＶＤ法は、当該技術分野において知られている他の特定のＣＶＤ法、たとえば、ＡＰＣＶ工程（常圧ＣＶＤ）、圧力が１０〜１００ＰａのＬＰＣＶＤ工程（低圧ＣＶＤ）、圧力が１〜１０ｋＰａのＲＰＣＶＤ（減圧気相エピタキシ）、ＰＥＣＶＤ工程（プラズマ誘起ＣＶＤ）、レーザ誘起ＣＶＤ、並びにスパッタリング技法及び蒸着技法から成る反応性の変形形態に分けることができる。
【００３３】
ＰＶＤ工程では、基板は、基板上に蒸気を堆積することによりコーティングされる。この場合、その蒸気は物理的に生成される（たとえば、蒸着、陰極噴霧化又はスパッタリング、分子ビームエピタキシによる）。ＰＶＤ工程は、基本的には、基板上での３つの段階、すなわち粒子の生成、粒子の輸送及び粒子の堆積又は凝縮から成る。ＰＶＤ工程の重要な特性は、ＰＶＤ工程が実行される高い真空度（１０−８−１０Ｐａ）である。
【００３４】
膜材料の被着中に、少なくとも、結晶構造又は結晶化核の適当な形成を開始し、促進することができる。
【００３５】
既知のように、ＣＶＤ法では、堆積された層内の結晶構造の小部分が、キャリア又は基板温度が高くなるのに応じて大きくなる（たとえば、ＬＰＣＶＤ工程では、４００℃以上の温度）。ＰＥＣＶＤ工程では、基板温度は約１３５０℃まで高めることができ、結晶化の度合いが７５％以上の、特別な場合には概ね１００％の結晶性メンブレン層（ＳｉＣの例の場合）を作り出すことができる。
【００３６】
コーティングそのものを実施中に（それだけでなく、その後も）、少なくとも、結晶化核を生成するための別の可能性は、イオン、たとえばＡｒイオンで基板に衝撃を与えることである。この場合のイオン衝撃は、数百℃の温度で行われる。入射するイオンは、衝撃点において、そのエネルギーを投入する。イオン衝撃の他に、結晶核の形成を支援するための他の既知の手段は、レーザ照射及び電磁放射であり、たとえば電波が用いられる（たとえば１３．６５ＭＨｚでのマグネトロンスパッタリング）。このように膜材料にエネルギーを導入することにより、より低い温度においても、結晶化核の形成が促進される。
【００３７】
ＨＷＣＶＤ法では、膜材料内の結晶化核の成長は、より低いＣＶＤコーティング温度でも開始され、著しく促進される。ＨＷＣＶＤ法では、非常に熱い（１８００℃以上の温度の）タンタルワイヤが、コーティングされることになる表面の近くにある反応チャンバ内に、シラン（ＳｉＨ４）の遊離基及びアンモニア粒子（ＮＨ３）を生成し、それらが、コーティング材料において、及び行い得る他の処理ステップにおいても結晶化核としての役割を果たす。
【００３８】
キャリアに膜材料を被着した後に、結晶性の小部分も同様に、以下の措置によって、さらに明確に増やすことができる。
ａ）圧力をかけた状態、又は概ね圧力をかけない状態での焼結
ｂ）イオン衝撃
ｃ）等方圧ホットプレス
ｄ）ａ）、ｂ）及びｃ）の組み合わせ
【００３９】
本発明によるフィルタエレメントを製造するための方法の一実施形態では、キャリア構造に（後で）被着されるメンブレン層が、エネルギーを導入する（たとえば、温度を高める）ことによって焼結される。たとえば、Ｓｉ３Ｎ４メンブレン層の場合、既に存在している可能性がある結晶化核によって促進される結晶成長は約１４５０℃の温度で開始する。細長いＳｉ３Ｎ４結晶、いわゆるβ−Ｓｉ３Ｎ４が形成する。結晶サイズは約２０〜５０μｍの範囲内にある。温度を高めるとともに加熱時間を長くすると、β−Ｓｉ３Ｎ４の小部分は急激に大きくなり、約１７５０℃以上で９０％以上の値に達する。Ｓｉ３Ｎ４層を圧縮することに伴って、結晶境界の体積の減少に起因して、焼結作用が生じる。約１５００℃以上で、その密度は、理論的に実現可能である値の９０％にも達することができる。
【００４０】
焼結作業中にＡｌ２Ｏ３及び／又はＹ２Ｏ３のような焼結を助ける物質を（たとえばそれぞれ約５ｗｔ％ずつ）追加することができる。
【００４１】
別の実施形態では、電磁放射、たとえばマイクロ波（たとえば、２５ＧＨｚ以上）又は電波によって、α−Ｓｉ３Ｎ４が加熱される。電磁放射による焼結の重要な利点は、エネルギーが概ね全サンプル体積内に投入されることであり、従来の場合のように、表面又は結晶表面から体積への熱伝導によるものではないことである。焼結を助ける物質がさらにエネルギーの結合を支援する。この変形形態では、結晶成長は、先に記載された従来の焼結方法の場合よりも約１００〜１５０℃低い温度で終了する。こうして、この場合の結晶成長は約１３５０℃で既に開始しており、約１６００℃において、Ｓｉ３Ｎ４は９０％以上が結晶形態になる。圧縮も、対応する低めの温度で開始し、９０％以上の最大値において停止する。放射ピークは、コーティング材料の吸収曲線の少なくとも１つのピーク付近にあることが好ましい。
【００４２】
結晶相の形成では、Ｓｉ３Ｎ４層内に或る一定のアモルファスの残留小部分（たとえば、最大１０％）が残存することに注意が払われるべきである。その理由は、そうでない場合には、β相の粒子が大きくなりすぎて、最終的には、その層が再び脆弱になってしまうからである。
【００４３】
後続のメンブレン層のためのコーティング材料としてＳｉＣが選択される場合には、結晶粒がはっきりと形成されている場合、焼結作業は明らかに低めの温度（場合によっては１４００℃以下）で実行することができる。このことから、９００℃の温度で開始して、少なくとも１０％の度合いの結晶化が既に達成されているものと仮定することができる。同様に、焼結時間を長くすることは、結晶化の度合いを高くすることに寄与する。その場合、シリコンのキャリア構造上に、機械的に安定性の高いメンブレン層を形成することもできる。
【００４４】
そのような焼結作業が与えるメンブレン層の機械的強度への影響は、中でも、引張強度を著しく高めることである。焼結されていないＳｉ３Ｎ４の場合、引張強度は５００〜６００ＭＰａであるのに対して、焼結後には、１１００Ｍｐａを超える。これが、メンブレン層の、圧力に対する抵抗力を明らかに高める理由である。
【００４５】
別の実施形態では、たとえば、等方圧ホットプレスによって、メンブレン層をさらに圧縮することができる。プレス作業は、たとえば、７５０℃以上の温度及び１００バール以上の圧力で実行される。この工程は、焼結処理後に行うこともできる。ここでは、結晶粒組織には概ね変化しないが、多孔性は明らかに減少し、引張強度を１１００ＭＰａ以上の値まで高めることができる。
【００４６】
上記の焼結処理は、メンブレン層の構造化（細孔の形成）の前又は後のいずれかにおいて実行することができる。
【００４７】
等方圧ホットプレスは構造化されていないメンブレン層上で実行される。
【００４８】
膜の厚みは、５０μｍ未満、好ましくは１μｍ未満である。
【００４９】
細孔直径は、５０μｍ未満であり、好ましくは１μｍ未満である。「要素セル」（＝１つの細孔を有する膜の表面の単位）は、（細孔直径）２以上の面積を有する。
【００５０】
フィルタエレメントの重要な特性は、
−低いアスペクト比（膜厚：細孔直径）で比較的薄い懸架された膜（→高い処理量）であり、
−機械的強度又は圧力に対する抵抗力が比較的高いことである。
【００５１】
本方法の以下のステップは、このための決め手となる。
−いくつかのステップにおけるエッチング。この場合、キャリア構造の残留層（たとえばＳｉ層）がメンブレン層内に細孔を形成するために一時的に残され、この残留層は、細孔が形成されるまで除去されない（中間支持構造を用いる場合、用いない場合がある）。
−メンブレン層材料の結晶構造の形成。それによって、亀裂の形成及び亀裂の成長がかなり抑制され、引張強度が大幅に高められる。これは、コーティング工程のための工程パラメータ（温度、圧力等）を適当に選択する他に、焼結工程及び／又は等方圧（ホット）プレスによって行われる。ここで、場合によっては、膜内の細孔形成の後に、１つ又は複数の焼結ステップを実行できることにも留意されたい。
【００５２】
膜の内部プレストレスは内部ミーゼス基準応力を低減し、それにより、メンブレン層内の曲げ応力を（いくつかのモデルケースでは約３００ＭＰａ分）低減する。本発明のフィルタエレメントを製造するべく、最初に、結晶構造の形成が極めて重要である。メンブレン層内の或る一定の低いプレストレスは、（１）懸架された膜の場合に必要であり（それを張架するため）、及び（２）コーティング工程の工程パラメータに従って個々の場合に、有用な「付随する現象」である（多くの場合、約１００Ｍｐａ以上）。
【００５３】
Ｓｉキャリア構造の残留層が除去されるステップ（メンブレン層内に細孔を形成した後）は、（上記のように）背面（キャリア構造の側）を付加的にエッチングすることによってだけでなく、膜側から形成された細孔を通して実行できることに留意されたい。その後、孔あけされたメンブレン層の下で、アンダーカットエッチングが行われ、残留層が除去され、それにより、孔あけされた膜が露出する。このために用いられるエッチング剤は当然、メンブレン層を侵蝕してはならない。ここで、用いることができる工程は、中でも、たとえばＳＦ６、ＣＣｌ２Ｆ２＋Ｏ２、ＮＦ３、並びに等方性及び異方性エッチング剤の混合物によるドライエッチング工程である。
【００５４】
Ｓｉディープエッチングは膜チャンバを形成し、膜チャンバは懸架された膜によってそれぞれ覆われる。膜チャンバの外周形状は、原理上は限定されない。したがって、膜チャンバは、正方形、長方形、菱形等にすることができる。しかしながら、膜チャンバの寸法は、基本的にはＳｉキャリア構造によって与えられるフィルタエレメント全体の全体的な安定性によって決定される。
【００５５】
Ｓｉ基板を適当に選択して、膜チャンバの側面は（断面図で見ると）垂直になるように（たとえば（１１０）−Ｓｉ）、又は傾斜するように（たとえば（１００）−Ｓｉ）形成することができる。
【００５６】
強度試験は、圧力に対する膜の抵抗力が、膜の一方の側面の長さのみによって大きく影響を及ぼされることも示す。この理由から好ましい実施形態では、膜チャンバは長いスロットになるように形成される。その理由は、特に側面長が短いと、膜の圧力安定性及び亀裂の挙動が影響を及ぼされるからである。一実施形態では、この方向におけるスパン幅は約１００μｍの長さであることが好ましい。長い側面長は基本的には制限されない。ただし、フィルタエレメント全体の全体的な安定性は別である。こうして、原理上は、スロット形状の膜チャンバがフィルタの全長にわたって延在することができ、フィルタエレメントの多孔性に好都合に寄与する。
【００５７】
他の実施形態では、より大きな膜スパン幅及び／又はより高い多孔率の場合に、中間支持構造を組み込むべく、Ｓｉディープエッチングは３ステップ以上で実行することができる。Ｓｉディープエッチングの第１のステップでは、後続の膜チャンバのより大きな底面積を構造化又はエッチングすることができ、ここでも同様に、最初にＳｉキャリア材料の残留層が残される。次に、考えられ得る一方法では、膜が上述のように前面に形成される。その後、背面上のＳｉキャリアの残留層はマスク層（たとえば光ワニス）でコーティングされ、その後、適当なフォトリソグラフィ工程によって構造化される。その後、このようにして形成されたマスク層の構造を用いて、構造化されたマスク層を通して到達可能であるＳｉキャリアの残留層をエッチングして除去する。ここで、構造化されたマスク層によってエッチングから保護されるＳｉキャリア材料の残留層の部分が中間支持構造を形成し、この中間支持構造は、より大きな膜チャンバにおける膜の安定性を改善する。この実施形態によって、フィルタエレメントの多孔率を（膜チャンバ面積を大きくすることによって）大幅に高めることができる。
【００５８】
Ｓｉディープエッチングのためのこのマルチステップ法は、同じ原理にのっとって、本明細書に記載される２つ又は３つのエッチングステップよりも多くのステップに、必要に応じて拡張することができる。膜を製造する前のＳｉディープエッチングの最初のステップの遂行は、フィルタエレメントのための製造工程の並列処理を、ひいては経済的な効率を改善する。
【００５９】
Ｓｉディープエッチングのためのマルチステップ工程の別の利点は、一時的に存在するＳｉキャリア材料の残留層が、膜内の応力を容易に吸収し、散逸させることができることであり、それは、内部プレストレスを有するメンブレン層の場合に、且つ／又はたとえば、付加的な一時的な中間層（たとえば、ＮｉＣｒ、Ｃｕ等の金属犠牲層）が存在するときに特に重要である。さらに、細孔エッチングおいて、全ての細孔が同時に開口されるとは限らないので、この残留層は、メンブレン層内に一時的に生じ、膜内の細孔形成中に生じる場合がある応力を緩和する。さらに、残留層は、フィルタの製造中にフィルタエレメント構造全体の取り扱いをさらに容易にする。これらの全てが、不良品になる度合いを著しく低減する。
【００６０】
膜内に細孔を形成する前に背面エッチングすることの別の利点は（中でも、工程ステップを並列処理することの他に）、このようにして、中間支持体の階層を比較的容易に作り出せることである。
【００６１】
孔あけされたメンブレン層を露出させるための最後のエッチングステップでは、原則として、フィルタエレメントの膜側がエッチング剤から保護される。これは、たとえば、その構造の前面（膜側）を覆う、いわゆる「エッチング被覆」を用いることによって行われる。別の可能性は、細孔を少なくとも部分的に塞ぐ、たとえばＡｌのような媒介物によって、孔あけされた膜の前面を覆うことである。これは、最後のエッチングステップにおいて形成される、たとえば水素が、メンブレン層を破壊することを、又は形成されたメンブレン層がエッチング媒体によって衝撃を受けて変質されることを防ぐ。水素、又は一般的に言うと、直径ｄを有する細孔内の気泡の圧力は、経験則Ｐ≒３．５ｂａｒ／ｄ１μｍを満たし、すなわちｄ＝１の場合には、細孔内に約３．５バールの圧力が存在し、一方、ｄ＝０．５では、細孔内に７バールの圧力が存在する。この目安は、フィルタエレメントの製造時の不良品を大幅に削減する。
【００６２】
ここで、本発明によるフィルタエレメントを製造するための方法の一実施形態が以下に説明されるであろう。
【発明を実施するための最良の形態】
【００６３】
図１によれば、第１の工程ステップでは、メンブレン層１がキャリア層２に被着される。キャリア層２は、この場合には、たとえばＳｉ基板である。たとえばＳｉ３Ｎ４、ＳｉＣ又はそれらの組み合わせから成るメンブレン層１の被着は、ＣＶＤ法（たとえばＬＰＣＶＤ又はＰＥＣＶＤ）又はＰＶＤ法（たとえばスパッタリング）によって行われることが好ましい。この実施例では、これは片面において行われる。しかしながら、それは両面において行うこともできる。メンブレン層の厚みは、たとえば、５００ｎｍ以上にすることができる。キャリア層２には、半導体業界において知られているような、従来のＳｉウェーハを用いることができる。
【００６４】
図２に示される第２のステップでは、背面、したがってメンブレン層１の反対側にあるキャリア層の面において、Ｓｉディープエッチングが実行される。このべく、最初に、背面がレジスト層（たとえば光ワニス）でコーティングされ、レジスト層はその後、好ましくはフォトリソグラフィによって構造化される。レジスト層の構造は、たとえばＲＩＥドライエッチングによって、その下にある層に転写される。両面において（Ｓｉ３Ｎ４又はＳｉＣで）コーティングされる基板の場合、これは、後の膜側と反対側に存在するＳｉ３Ｎ４又はＳｉＣコーティングである。背面コーティングへのレジスト構造の転写後に、たとえばＮａＯＨで実際のＳｉディープエッチングが行われる（たとえば、８０℃でのＮａＯＨウエットエッチング、約７〜８時間のエッチング時間）。その構造が片面（後の膜の側）のみにコーティングされる場合には、レジストを構造化した直後に、ＮａＯＨウエットエッチングが行われる。このウエット化学エッチングは、基板の結晶方向に対して、エッチング速度の強い方向依存性を示す。いわゆる（１１１）エリアは、他の表面よりも１００倍遅くエッチングされ、（１００）−Ｓｉウェーハの場合には、（１００）−Ｓｉの場合に５４．７６°の角度αを有する傾斜のある面４を与える。（１１０）‐Ｓｉの場合、それらの面は急勾配になり、すなわち概ね垂直である。そのエッチング速度は約１μｍ／分である。一実施形態では、このエッチングステップは、約３０μｍの残留Ｓｉキャリア層厚で停止され、結果として残留層５が残る。ちなみに、このステップでは、コーティング（Ｓｉ３Ｎ４又はＳｉＣ）は、たとえば約６００〜８００ｎｍまで薄くされる。
【００６５】
第３の主要ステップ（Ｓ３）では、ＮｉＣｒ、Ｃｕ等のいわゆる金属犠牲層が、最初に、約１５０ｎｍの厚みで被着され、実際のメンブレン層（Ｓｉ３Ｎ４又はＳｉＣ層）の構造化においてエッチングマスクとしての役割を果たす。その後、たとえば金（Ａｕ）を被着し、既知のように、フォトリソグラフィ及びウエット化学によって十字又は類似の印に構造化して、ウェーハ全体の適合能力を改善することができる。これらのマーカは高いコントラスト能力を有し、結果として、ウェーハをさらに良好に位置決めすることができる。ここで、５００ｎｍの調質された（tempered）ワニス層が従来どおりにリソグラフィによって所望の細孔パターンに構造化される。
【００６６】
細孔パターンを（たとえば、Ｓｉ３Ｎ４又はＳｉ３から成る）メンブレン層へ転写することは、一実施形態では、２つのドライエッチングステップにおいて行われる。すなわち、第１の部分ステップ（Ｓ３−１）では、たとえば、Ａｒ−ＩＢＥ（Ａｒビームイオンエッチング）によって、ワニス構造が金属犠牲層に転写され、第２の部分ステップ（Ｓ３−２）では、金属犠牲層内の細孔構造が、たとえば、ＥＣＲ−ＲＩＥ（エッチングガス、たとえばＣＦ４／Ｏ２）によってメンブレン層に転写される（図３を参照）。それぞれの場合に、装置又は他の工程の細部に応じて、他の既知のエッチング技法を用いることができる。
【００６７】
第４の主ステップ（Ｓ４）では、ここで、背面Ｓｉディープエッチングが完了し、すなわち、下からメンブレン層３を露出させるべく、この場合には約３０μｍである残留層５が除去される。その際、この犠牲層から膜へのあらゆる応力の導入を避けるべく、最初に、主要ステップＳ３からの残留金属犠牲層を除去することができる。ＴＭＡＨ（水酸化テトラメチルアンモニウム）はＮａＯＨよりもメンブレン層に与える衝撃が少ないので、このＳｉディープエッチングステップは、たとえば、約８０℃のＴＭＡＨで、且つ約１時間のエッチング時間で実行される。当然、他の既知のエッチング方法を用いることもできる。
【００６８】
約１μｍ以下の細孔直径の場合、このエッチングステップにおいて生じる気体形成の結果として、膜が裂ける可能性がある。この理由から、一実施形態では、いわゆる「エッチング被覆」を用いて、膜がエッチング剤から保護される。このべく、ウェーハの膜側が、たとえば、ペトリ皿のような容器に密着される。別の実施形態では、気体形成によって裂けるのを防ぐべく、細孔がＡｌのような材料で満たされる（そして、膜の前面も覆われる）。Ｓｉディープエッチングの終了後に、この材料は、たとえば、別のエッチング工程によって、又は他の化学処理によって、又はたとえば、単に加熱することによって、膜の前面から、且つ細孔から除去される。
【００６９】
第１のステップＳ１中に、又は後のステップにおいて、メンブレン層は個別の処理（すなわち、圧力、イオン衝撃及び／又は加熱処理）にかけられる。イオン衝撃及び／又は加熱処理は、メンブレン層の被着と同時に、それゆえステップＳ１において、又は後の時点、たとえば、ステップＳ４までの後の時点において行われることが好ましい。等方圧ホットプレスがステップＳ１とＳ２との間に実行されることが好ましい。
【００７０】
完了するべく、依然としてウェーハに結合されているフィルタエレメントが、たとえば、エッチングによって予め形成された切断端（意図的な切断部位）に沿って、たとえば、従来の鋸引き又は切断によって分離される。
【００７１】
既に言及されたように、背面から見た膜チャンバ３は、数多くの輪郭を有することができる。好ましい一実施形態では、膜チャンバは長いスロット形状を有し、概ね膜によって覆われる。一実施形態では、チャンバスロットは、約２１００μｍの長さ及び１００μｍの幅を有する。
【００７２】
フィルタエレメント当たりの多孔率又は膜面積を高めるべく、一実施形態によれば、約１００μｍの距離において、より小さな中間支持体８を導入することにより、より大きなサイズの（１００μｍより大きい）主膜チャンバを形成することができる。これは、より大きな面積にわたってステップＳ２を実行することにより行うことができる。このＳｉディープエッチングが停止された後に、上記のように３０μｍよりも厚くすることができる、この残留層は、再び適当に構造化され（薄い金属犠牲層を用いる場合も、用いない場合もある）、以下同様に処理される。これは、さらに複雑な中間支持体を作り出すべく、原理上は、何度でも（ステップＳ２−ｉ、ｉ＝１...ｎ）繰り返すことができる。しかしながら、既に述べた理由のべく、残留層５が細孔６の形成前には必ず残され、最後まで除去されないことが好ましい。
【００７３】
ＳｉＣメンブレン層は特に強いので、細孔直径が０．４μｍよりも小さい膜を、概ね同じアスペクト比（０．４５μｍの細孔直径：０．８０μｍ膜厚の代わりに、たとえば０．２μｍ（又はそれ以下）：０．４μｍ（又はそれ以下））において、より簡単に、且つ良好な歩留まりで製造することができる。
【００７４】
高い強度のＳｉＣ層は、損傷することなく、細孔エッチングにおいて生じる応力に適応することができるので、ＳｉＣメンブレン層の強度が十分である場合には、ステップＳ２において残留層５を省くこともできる。この場合には、Ｓ４が省かれ、これによって、フィルタエレメントを製造するための方法は、より簡単に、より短く、そしてより安価になる。
【図面の簡単な説明】
【００７５】
【図１】第１の工程ステップ後の膜エレメントの断面図である。
【図２】第２の工程ステップ後の膜エレメントの断面図である。
【図３】第３の工程ステップ後の膜エレメントの断面図である。
【図４】請求項１の第３の工程ステップ後及び第４の工程ステップ前の一実施例の断面図である。
【図５】第４の工程ステップ後の上記実施例の断面図である。
【図１】
2009513317.tif 000003
【図２】
2009513317.tif 000004
【図３】
2009513317.tif 000005
【図４】
2009513317.tif 000006
【図５】
2009513317.tif 000007
【手続補正書】
【提出日】平成18年3月27日(2006.3.27)
【手続補正１】
【補正対象書類名】特許請求の範囲
【補正対象項目名】全文
【補正方法】変更
【補正の内容】
【特許請求の範囲】
【請求項１】
フィルタエレメントを製造するための方法であって、
Ｓ１）キャリア基板にメンブレン層を被着するステップと、
Ｓ２）前記キャリア基板の、前記メンブレン層と反対側に、前記キャリア基板の残留層が依然として残されるように膜チャンバをエッチングするステップと、
Ｓ３）孔あけされた膜を形成するべく、リソグラフィ及びエッチング工程によって、前記メンブレン層内に細孔を形成するステップと、
Ｓ４）前記膜チャンバの前記メンブレン層を露出させるべく、エッチングによって前記膜チャンバの前記残留層を除去するステップと、
Ｓ５）前記ステップＳ１中に、又は後続のステップの１つにおいて、前記メンブレン層をさらに処理して、機械的強度を高めるステップと
を備え、
前記ステップＳ５は、
Ｓ５１）前記ステップＳ１において、前記メンブレン層内に結晶核を形成するステップ、
Ｓ５２）前記ステップＳ１及び／又はＳ５において、前記メンブレン層内の前記結晶性の小部分を増やすべく、キャリア層及びメンブレン層から成る構造を温度処理する（詳細には加熱する）ステップ、
Ｓ５３）前記ステップＳ５において、前記メンブレン層内の前記結晶性の小部分を増やすべく、キャリア層及びメンブレン層から成る構造を等方圧ホットプレスするステップ、および、
Ｓ５４）前記ステップＳ１又はＳ５において、前記メンブレン層の内部にプレストレスを発生させるステップ
のうちの少なくとも一つを含むフィルタエレメントを製造するための方法。
【請求項２】
前記処理されたメンブレン層は少なくとも２５％の結晶性の小部分を有することを特徴とする、請求項１に記載のフィルタエレメントを製造するための方法。
【請求項３】
前記メンブレン層は化学気相成長工程（ＣＶＤ工程）によって前記キャリア基板に被着されることを特徴する、請求項１に記載のフィルタエレメントを製造するための方法。
【請求項４】
前記メンブレン層は物理気相成長工程（ＰＶＤ工程）によって前記キャリア基板に被着されることを特徴する、請求項１に記載のフィルタエレメントを製造するための方法。
【請求項５】
前記メンブレン層はセラミック材料から成ることを特徴とする、請求項１ないし４のいずれか一項に記載のフィルタエレメントを製造するための方法。
【請求項６】
前記メンブレン層は非酸化物セラミックから成ることを特徴とする、請求項５に記載のフィルタエレメントを製造するための方法。
【請求項７】
前記メンブレン層は窒化非酸化物セラミック（nitride non-oxide ceramic）から成ることを特徴とする、請求項６に記載のフィルタエレメントを製造するための方法。
【請求項８】
前記メンブレン層はＳｉ３Ｎ４から成ることを特徴とする、請求項７に記載のフィルタエレメントを製造するための方法。
【請求項９】
前記メンブレン層は炭化非酸化物セラミックから成ることを特徴とする、請求項６に記載のフィルタエレメントを製造するための方法。
【請求項１０】
前記メンブレン層はＳｉＣから成ることを特徴とする、請求項９に記載のフィルタエレメントを製造するための方法。
【請求項１１】
前記温度処理は、前記メンブレン層を約５ないし１００Ｐａの処理圧において約２００℃ないし２０００℃までの温度範囲に保持することによって実行される、請求項１に記載のフィルタエレメントを製造するための方法。
【請求項１２】
前記温度処理ステップは約９００℃以上の温度における焼結であることを特徴とする、請求項１に記載のフィルタエレメントを製造するための方法。
【請求項１３】
前記温度処理はラジオ波又はマイクロ波範囲内の電磁放射によって実行されることを特徴とする、請求項１に記載のフィルタエレメントを製造するための方法。
【請求項１４】
前記マイクロ波放射は、２５ＧＨｚ以上の周波数範囲、好ましくは前記メンブレン層の材料がその吸収曲線においてピークを有する周波数範囲内にあることを特徴とする、請求項１３に記載のフィルタエレメントを製造するための方法。
【請求項１５】
前記等方圧ホットプレスは、約７５０℃以上の温度及び約１００バール以上の圧力においてなされることを特徴とする、請求項１に記載の方法。
【請求項１６】
前記等方圧ホットプレスステップは、請求項１に記載のステップＳ３の前に実行されることを特徴とする、請求項１及び１５のいずれかに記載のフィルタエレメントを製造するための方法。
【請求項１７】
前記メンブレン層は、請求項１に記載のステップＳ３の後にエッチング剤に対して保護されることを特徴とする、請求項１に記載のフィルタエレメントを製造するための方法。
【請求項１８】
前記膜は固体マスクによって保護されることを特徴とする、請求項１７に記載のフィルタエレメントを製造するための方法。
【請求項１９】
前記メンブレン層は、請求項１のステップＳ４の後に再び除去されるコーティング材料によって保護されることを特徴とする、請求項１７に記載のフィルタエレメントを製造するための方法。
【請求項２０】
複数の穿孔（６）を有するメンブレン層（１）とキャリア層（２）とを有するフィルタエレメントであって、前記キャリア層（２）において、膜チャンバ（３）が露出し、前記メンブレン層（１）は前記膜チャンバ（３）上に広がり、前記メンブレン層（１）は、開始材料の強度よりも高められた強度を有する、圧縮され、且つ／又は少なくとも部分的に結晶性の構造を有することを特徴とする、フィルタエレメント。
【請求項２１】
前記メンブレン層（１）の前記高められた強度は内部機械的プレストレスによって生み出されることを特徴とする、請求項２０に記載のフィルタエレメント。
【請求項２２】
前記メンブレン層（１）はマイクロ結晶及び／又はナノ結晶構造を有し、且つ／又は圧縮されていることを特徴とする、請求項２０に記載のフィルタエレメント。
【請求項２３】
前記キャリア基板（２）は複数の膜チャンバ（３）を有し、該膜チャンバはそれぞれ、１つの同じ前記メンブレン層（１）によって覆われることを特徴とする、請求項２０ないし２２のいずれか一項に記載のフィルタエレメント。
【請求項２４】
前記膜チャンバ（３）は平面図において長方形であることを特徴とする、請求項２０ないし２３のいずれか一項に記載のフィルタエレメント。
【請求項２５】
前記膜チャンバ（３）は平面図においてスロットの形状を有し、その長さはその幅の少なくとも２倍であることを特徴とする、請求項２４に記載のフィルタエレメント。
【請求項２６】
前記膜チャンバ（３）の２つの対向して位置する側面（４）は、前記膜の平面に対して９０°未満の角度をなすことを特徴とする、請求項２０ないし２５のいずれか一項に記載のフィルタエレメント。
【請求項２７】
前記膜の厚みＤ及び細孔直径Ｐの細孔比は、０．０１＜Ｄ／Ｐ＜１００の関係であることが有効であり、前記膜の厚みＤには、０．０１μｍ＜Ｄ＜１００μｍが当てはまることを特徴とする、請求項２０ないし２６のいずれか一項に記載のフィルタエレメント。
【請求項２８】
前記細孔は概ね円形であり、０．０１μｍないし１００μｍの範囲内の直径を有することを特徴とする、請求項２０ないし２７のいずれか一項に記載のフィルタエレメント。
【請求項２９】
前記膜チャンバ（３）の方に向いた側にある前記メンブレン層（１）は少なくとも１つの中間支持体（８）上に存在し、該中間支持体（８）の厚みは前記キャリア基板の厚みよりも薄いことを特徴とする、請求項２０ないし２８のいずれか一項に記載のフィルタエレメント。
【請求項３０】
前記膜チャンバ（３）は概ね、前記フィルタエレメントのエリア全体にわたって延在することを特徴とする、請求項２０ないし２９のいずれか一項に記載のフィルタエレメント。
【請求項３１】
前記キャリア基板は、Ｓｉ、ＳｉＣ、酸化チタン及び他のチタン化合物、酸化マグネシウム、酸化ジルコニウム、ニッケル、クロム、Ｎｉ−クロム化合物、Ａｌ２Ｏ３、イットリウム化合物のグループから選択され、前記メンブレン層はＳｉ３Ｎ４、ＳｉＣ、該２つの物質の組み合わせ、又は別のシリコンセラミックから成ることを特徴とする、請求項２０ないし３０のいずれか一項に記載のフィルタエレメント。
【国際調査報告】
2009513317.tif 000008
2009513317.tif 000009
2009513317.tif 000010
2009513317.tif 000011
2009513317.tif 000012
2009513317.tif 000013